(57)【要約】【課題】優れた発光特性を有する固体の発光材料において、特に発光色と発光寿命を自在に制御することができる方法を提供すること、及び発光色と発光寿命を制御でき、簡便な操作にて調製可能である発光体を提供すること。【解決手段】超分子の発光体の発光色及び発光寿命を制御する方法であって、前記超分子の発光体が三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される超分子の包接体であり、前記ゲスト分子は、少なくとも２種の分子から構成され、該少なくとも２種の分子のうち少なくとも１種は重原子を含む分子であり、前記ゲスト分子において、重原子を含む分子の種類及び／又は配合割合を適宜変更することにより、超分子の発光体の発光色及び発光寿命を制御する方法、及び該超分子の発光体。【選択図】図５
2017165957.tif 000002
【特許請求の範囲】
【請求項１】
超分子の発光体の発光色及び発光寿命を制御する方法であって、
前記超分子の発光体が、
三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される、超分子の包接体であり、
前記芳香族ジイミド化合物は、下記一般式（１）で表される化合物であり、
前記三級ホウ素化合物は、下記一般式（２）で表される化合物であり、そして
前記ゲスト分子は少なくとも２種の分子から構成され、該少なくとも２種の分子は、
炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン、ナフタレン、アントラセン及びピレンからなる群から各々選ばれる分子であり、且つ、該少なくとも２種の分子のうち、少なくとも１種は、塩素原子、臭素原子及びヨウ素原子のうち少なくとも１つの重原子を含む分子であり、
そして前記ゲスト分子において、重原子を含む分子の種類、重原子を含む分子の配合割合、又は重原子を含む分子の種類及び配合割合を適宜変更することにより、超分子の発光体の発光色及び発光寿命を制御する、方法。
【化１】
2017165957.tif 000030
（式（１）中、
Ａは、炭素原子数６乃至２０の４価の芳香族炭化水素基を表し、
Ｌ１及びＬ２は、互いに独立して、単結合又は炭素原子数１乃至６のアルキレン基を表し、
Ｒ１及びＲ２は、互いに独立して、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テトラゾリル基及びインドリル基からなる群から選ばれる含窒素芳香族基；炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよいシアノフェニル基；炭素原子数１乃至６のアルキル基又は炭素原子数１乃至６のハロアルキル基でアミノ基の水素原子の少なくとも一つが置換されていてもよいアミノフェニル基；アミノ基；又はシアノ基を表す。）
【化２】
2017165957.tif 000031
（式（２）中、
Ｒ３、Ｒ４及びＲ５は、それぞれ独立して、ハロゲン原子、炭素原子数３乃至１０のアルキル基、フェニル基、フルオロフェニル基、炭素原子数１乃至６のアルコキシ基、フェノ
キシ基又はフルオロフェノキシ基を表す。）
【請求項２】
前記ゲスト分子は、塩素原子、臭素原子及びヨウ素原子のうち少なくとも１つの重原子を含み、さらに、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン及びナフタレンからなる群から選ばれる少なくとも２種の分子である、請求項１に記載の方法。
【請求項３】
前記ゲスト分子は、４−クロロフルオロベンゼン、４−ブロモフルオロベンゼン及び４−ヨードフルオロベンゼンからなる群から選ばれる少なくとも２種の分子である、請求項２に記載の方法。
【請求項４】
超分子の発光体であって、
三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される、超分子の包接体であり、
前記芳香族ジイミド化合物は、下記一般式（１）で表される化合物であり、
前記三級ホウ素化合物は、下記一般式（２）で表される化合物であり、そして
前記ゲスト分子は、少なくとも２種の分子から構成され、該少なくとも２種の分子は、
炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン、ナフタレン、アントラセン及びピレンからなる群から各々選ばれる分子であり、且つ、該少なくとも２種の分子のうち、少なくとも１種は、塩素原子、臭素原子及びヨウ素原子のうち少なくとも１つの重原子を含む分子である、
超分子の発光体。
【化３】
2017165957.tif 000032
（式（１）中、
Ａは、炭素原子数６乃至２０の４価の芳香族炭化水素基を表し、
Ｌ１及びＬ２は、互いに独立して、単結合又は炭素原子数１乃至６のアルキレン基を表し、
Ｒ１及びＲ２は、互いに独立して、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テトラゾリル基及びインドリル基からなる群から選ばれる含窒素芳香族基；炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよいシアノフェニル基；炭素原子数１乃至６のアルキル基又は炭素原子数１乃至６のハロアルキル基でアミノ基の水素原子の少なくと
も一つが置換されていてもよいアミノフェニル基；アミノ基；又はシアノ基を表す。）
【化４】
2017165957.tif 000033
（式（２）中、
Ｒ３、Ｒ４及びＲ５は、それぞれ独立して、ハロゲン原子、炭素原子数３乃至１０のアルキル基、フェニル基、フルオロフェニル基、炭素原子数１乃至６のアルコキシ基、フェノキシ基又はフルオロフェノキシ基を表す。）
【発明の詳細な説明】
【技術分野】
【０００１】
本発明は、機能性材料の技術分野に属し、特に、複数の分子を複合して構成される超分子の包接体を用いた発光材料において、発光寿命や発光色を制御する方法に関する。
【背景技術】
【０００２】
蛍光により発光性が得られる発光材料は、主に有機ＥＬ材料等の電子デバイス用部品として広く利用されている。これまでにも例えば、発光性ビス（アジニル）メテンホウ素錯体化合物を含有する発光層を含むＯＬＥＤデバイス、青色発光ルミネッセンス化合物であるホウ素化合物、ピレン化合物とビス（アジニル）アゼン骨格を有するホウ素錯体とを含有する発光素子などが提案されている。
【０００３】
近年、このような従来の電子デバイス用の発光材料として、優れた光学特性及び電気化学特性をもつπ共役分子を利用した発光材料の実現が期待されている。π共役分子は、分子内でπ電子が非局在化されることにより、高い吸光度、広い吸収領域、豊富な波長選択性という優れた光学特性を有する。このπ共役分子を利用した発光現象について、例えば、ナフタレンジイミドと芳香族分子（トルエンなど）が溶媒中で相互作用することにより励起錯体発光（エキサイプレックス）が観測されることがこれまでに確認されている。しかし、この場合の発光現象は固体中ではなく溶液中での発光現象であり、さらには絶対発光量子収率が１％以下と非常に低いものであり、発光材料としての実用性には乏しいものであった。
【０００４】
一方、π共役分子の特性を活かした固体の発光材料として、充分な発光強度を得るべく複数の分子から構成される固体の超分子複合体が開示されている。例えば、多孔性金属錯体を用いて、ナフタレンジイミドと芳香族分子（トルエン、ベンゼン、キシレンなど）を、それらから成る結晶中で相互作用させることで、励起錯体発光（エキサイプレックス発光）を示す固体発光材料が提案されている。
【０００５】
近年、上記の多孔性金属錯体で使用される重金属を用いることなく、さらには簡便な操作によって、複数の分子から形成される超分子が、優れたカラー発光特性を有し、さらには白色発光も実現した超分子複合体が報告されている（非特許文献１、特許文献１及び特許文献２）。
【先行技術文献】
【特許文献】
【０００６】
【特許文献１】国際公開第２０１４／１３６９７２号
【特許文献２】特開２０１５−１８７１００号公報
【非特許文献】
【０００７】
【非特許文献１】配位化合物の光化学討論会講演要旨集 第25回, p.74-75（2013）
【発明の概要】
【発明が解決しようとする課題】
【０００８】
前述したように、これまでにも種々のカラー発光や白色発光を呈する発光材料の報告はなされているものの、室温下並びに大気下において目的とする発光色を実現ししかも発光寿命を制御できる発光材料の提案はなされていない。
本発明は、優れた発光特性を有する固体の発光材料において、特に発光色と発光寿命を自在に制御することができる方法を提供することを課題とするものであり、また発光色と
発光寿命を制御でき、簡便な操作にて調製可能である発光体を提供することを課題とするものである。
【課題を解決するための手段】
【０００９】
本発明者らは、上記目的を達成するため鋭意検討を重ねた結果、三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接される少なくとも２種のゲスト分子とから構成される超分子の包接体において、該ゲスト分子として臭素原子やヨウ素原子などの重原子を含む分子を少なくとも一種採用し、そしてその種類や配合割合を適宜変更することにより、発光色や発光寿命の制御を実現できることを見出し、本発明を完成させた。
【００１０】
すなわち本発明は、第１観点として、超分子の発光体の発光色及び発光寿命を制御する方法であって、前記超分子の発光体が、
三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される超分子の包接体であり、
前記芳香族ジイミド化合物は、下記一般式（１）で表される化合物であり、
前記三級ホウ素化合物は、下記一般式（２）で表される化合物であり、そして
前記ゲスト分子は、少なくとも２種の分子から構成され、該少なくとも２種の分子は、
炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン、ナフタレン、アントラセン及びピレンからなる群から各々選ばれる分子であり、且つ、該少なくとも２種の分子のうち、少なくとも１種は、塩素原子、臭素原子及びヨウ素原子のうち少なくとも１つの重原子を含む分子であり、
そして前記ゲスト分子において、重原子を含む分子の種類、重原子を含む分子の配合割合、又は重原子を含む分子の種類及び配合割合を適宜変更することにより、超分子の発光体の発光色及び発光寿命を制御する、方法に関する。
【化１】
2017165957.tif 000003
（式（１）中、
Ａは、炭素原子数６乃至２０の４価の芳香族炭化水素基を表し、
Ｌ１及びＬ２は、互いに独立して、単結合又は炭素原子数１乃至６のアルキレン基を表し、
Ｒ１及びＲ２は、互いに独立して、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テトラゾリル基及びインドリル基からなる群から選ばれる含窒素芳香族基；炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよいシアノフェニル基；炭素原子数１乃至６
のアルキル基又は炭素原子数１乃至６のハロアルキル基でアミノ基の水素原子の少なくとも一つが置換されていてもよいアミノフェニル基；アミノ基；又はシアノ基を表す。）
【化２】
2017165957.tif 000004
（式（２）中、
Ｒ３、Ｒ４及びＲ５は、それぞれ独立して、ハロゲン原子、炭素原子数３乃至１０のアルキル基、フェニル基、フルオロフェニル基、炭素原子数１乃至６のアルコキシ基、フェノキシ基又はフルオロフェノキシ基を表す。）
第２観点として、前記ゲスト分子は、塩素原子、臭素原子及びヨウ素原子のうち少なくとも１つの重原子を含み、さらに、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン及びナフタレンからなる群から選ばれる少なくとも２種の分子である、第１観点に記載の方法に関する。
第３観点として、前記ゲスト分子は、４−クロロフルオロベンゼン、４−ブロモフルオロベンゼン及び４−ヨードフルオロベンゼンからなる群から選ばれる少なくとも２種の分子である、第２観点に記載の方法に関する。
第４観点として、超分子の発光体であって、
三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される、超分子の包接体であり、
前記芳香族ジイミド化合物は、下記一般式（１）で表される化合物であり、
前記三級ホウ素化合物は、下記一般式（２）で表される化合物であり、そして
前記ゲスト分子は、少なくとも２種の分子から構成され、該少なくとも２種の分子は、
炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ベンゼン、ナフタレン、アントラセン及びピレンからなる群から各々選ばれる分子であり、且つ、該少なくとも２種の分子のうち、少なくとも１種は、塩素原子、臭素原子及びヨウ素原子のうち少なくとも１つの重原子を含む分子である、
超分子の発光体に関する。
【化３】
2017165957.tif 000005
（式（１）中、
Ａは、炭素原子数６乃至２０の４価の芳香族炭化水素基を表し、
Ｌ１及びＬ２は、互いに独立して、単結合又は炭素原子数１乃至６のアルキレン基を表し、
Ｒ１及びＲ２は、互いに独立して、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テト
ラゾリル基及びインドリル基からなる群から選ばれる含窒素芳香族基；炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよいシアノフェニル基；炭素原子数１乃至６のアルキル基又は炭素原子数１乃至６のハロアルキル基でアミノ基の水素原子の少なくとも一つが置換されていてもよいアミノフェニル基；アミノ基；又はシアノ基を表す。）
【化４】
2017165957.tif 000006
（式（２）中、
Ｒ３、Ｒ４及びＲ５は、それぞれ独立して、ハロゲン原子、炭素原子数３乃至１０のアルキル基、フェニル基、フルオロフェニル基、炭素原子数１乃至６のアルコキシ基、フェノキシ基又はフルオロフェノキシ基を表す。）
【発明の効果】
【００１１】
本発明の方法によれば、室温下並びに大気下において発光色及び発光寿命を自在に制御することができる超分子の発光体を提供することができる。
また本発明の超分子の発光体は、環境負荷の高い重金属などを使用することなく、発光体を構成する各化合物を混合し、加熱・冷却という簡便な操作により、室温下並びに大気下において発光色及び発光寿命が制御されたものとすることができる。
【図面の簡単な説明】
【００１２】
【図１】図１は、例１の超分子の包接体の単結晶Ｘ線構造解析結果を示す図である。
【図２】図２は、例４の超分子の包接体の単結晶Ｘ線構造解析結果を示す図である。
【図３】図３は、例１〜例４の超分子の包接体の１Ｈ  ＮＭＲスペクトルを示す図である。
【図４】図４は、例１〜例４の超分子の包接体の発光スペクトル（励起波長：３４０ｎｍ）、を示す図である。
【図５】図５は、例１〜例４の超分子の包接体の発光寿命測定結果をプロットした図である。
【図６】図６は、例５の超分子の包接体の単結晶Ｘ線構造解析結果を示す図である。
【発明を実施するための形態】
【００１３】
本発明の超分子の発光体の発光色及び発光寿命を制御する方法における超分子の発光体は、三級ホウ素化合物からなるルイス酸と芳香族ジイミド化合物からなるルイス塩基とのＢ−Ｎ配位結合により形成される複合ホストと、該複合ホストの構造内部及び外部に生じるキャビティに包接されるゲスト分子とから構成される包接体である。
なお、ルイス酸とルイス塩基から構成される複合ホスト、並びに該複合ホストとゲスト分子から構成される包接体（結晶）において、それらの組成比（使用する化合物の割合）は、使用するルイス酸、ルイス塩基、ゲスト分子の組合せによって種々変動し得る。前記組成比は、一例としてルイス酸：ルイス塩基：ゲスト分子＝２：１：０．５〜５などに変動し得る。
本発明において、前記複合ホストは、前記ルイス酸（三級ホウ素化合物）と前記ルイス塩基（芳香族ジイミド化合物）がモル比で、例えばルイス酸：ルイス塩基＝２：１の割合で構成され、本発明において、超分子の包接体は、前記ルイス酸と前記ルイス塩基と前記ゲスト分子（総量）がモル比で、例えばルイス酸：ルイス塩基：ゲスト分子＝２：１：３、或いは同＝２：１：２の割合で構成され得る。
そして前記超分子の包接体において、前記芳香族ジイミド化合物は、下記一般式（１）で表される化合物であり、前記三級ホウ素化合物は、下記一般式（２）で表される化合物
である。
ここで本発明では、前記ゲスト分子が少なくとも２種の分子から構成されること、特に該少なくとも２種の分子のうちの少なくとも１種は、塩素原子、臭素原子及びヨウ素原子のうち少なくとも１つの重原子を含む、ベンゼン、ナフタレン、アントラセン及びピレンからなる群から選ばれる分子であることを構成上の特徴とし、前記重原子を含む分子の種類、重原子を含む分子の配合割合、又は重原子を含む分子の種類及び配合割合を適宜変更することにより、超分子の発光体の発光色及び発光寿命を制御することを特徴とする。
【００１４】
［芳香族ジイミド化合物からなるルイス塩基］
本発明において、超分子の包接体を構成する複合ホストに含まれる芳香族ジイミド化合物は、下記一般式（１）で表される化合物である。
【化５】
2017165957.tif 000007
（式（１）中、
Ａは、炭素原子数６乃至２０の４価の芳香族炭化水素基を表し、
Ｌ１及びＬ２は、互いに独立して、単結合又は炭素原子数１乃至６のアルキレン基を表し、
Ｒ１及びＲ２は、互いに独立して、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよい、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テトラゾリル基及びインドリル基からなる群から選ばれる含窒素芳香族基；炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよいシアノフェニル基；炭素原子数１乃至６のアルキル基又は炭素原子数１乃至６のハロアルキル基でアミノ基の水素原子の少なくとも一つが置換されていてもよいアミノフェニル基；アミノ基；又はシアノ基を表す。）
【００１５】
上記一般式（１）中、Ａが表す炭素原子数６乃至２０の４価の芳香族炭化水素基としては、ベンゼン、ナフタレン、アントラセン、フェナントレン、クリセン、ピレン、ペリレン等の芳香環から４つの水素原子を取り除いた置換基が挙げられる。具体的には例えば以下に示す基が挙げられる。なお下記式中、＊はそれぞれ結合手であることを示す。
【化６】
2017165957.tif 000008
【００１６】
上記Ｌ１及び／又はＬ２が表す炭素原子数１乃至６のアルキレン基としては、例えば、メチレン基、エチレン基、トリメチレン基、１−メチルエチレン基、テトラメチレン基、１−メチルトリメチレン基、１，１−ジメチルエチレン基、ペンタメチレン基、２，２−ジメチルトリメチレン基、１，１−ジメチルトリメチレン基、１−メチルテトラメチレン基、２−メチルテトラメチレン基、１，２−ジメチルトリメチレン基、１−エチルトリメチレン基、ヘキサメチレン基、１−メチルペンタメチレン基、２−メチルペンタメチレン基、３−メチルペンタメチレン基、１，１−ジメチルテトラメチレン基、１，２−ジメチルテトラメチレン基、２，２−ジメチルテトラメチレン基、１−エチルテトラメチレン基、１，１，２−トリメチルトリメチレン基、１，２，２−トリメチルトリメチレン基、１−エチル−２−メチルトリメチレン基、１−エチル−１−メチルトリメチレン基等が挙げられる。
【００１７】
上記Ｒ１及び／又はＲ２が表す含窒素芳香族基としては、ピリジル基、ピリミジニル基、ピラジニル基、ピリダジニル基、トリアジニル基、ピロリル基、イミダゾリル基、ピラゾリル基、イソチアゾリル基、イソオキサゾリル基、フラザニル基、チアジアゾリル基、トリアゾリル基、テトラゾリル基及びインドリル基からなる群から選ばれる基を挙げることができる。
具体的には、２−ピリジル基、３−ピリジル基、４−ピリジル基；２−ピリミジニル基、４−ピリミジニル基、５−ピリミジニル基；２−ピラジニル基；３−ピリダジニル基、４−ピリダジニル基；１，２，３−トリアジン−４−イル基、１，２，３−トリアジン−５−イル基、１，２，４−トリアジン−３−イル基、１，２，４−トリアジン−５−イル基、１，２，４−トリアジン−６−イル基、１，３，５−トリアジン−２−イル基；１−ピロリル基、２−ピロリル基；２−イミダゾリル基、４−イミダゾリル基；３−ピラゾリル基、４−ピラゾリル基、５−ピラゾリル基；３−イソチアゾリル基、４−イソチアゾリル基、５−イソチアゾリル基；３−イソオキサゾリル基、４−イソオキサゾリル基、５−イソオキサゾリル基；３−フラザニル基；２−チアジアゾリル基；１，２，３−トリアゾール−４−イル基、１，２，３−トリアゾール−５−イル基、１，２，４−トリアゾール−３−イル基、１，２，４−トリアゾール−５−イル基；５−テトラゾリル基；２−インドリル基、３−インドリル基、４−インドリル基、５−インドリル基、６−インドリル基、７−インドリル基などが挙げられる。
上記含窒素芳香族基は、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる置換基で少なくとも一つが置換されていてもよい。
上記置換基としての炭素原子数１乃至６のアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、２−メチルブチル基、ｎ−ヘキシル基、４−メチルペンチル基などが挙げられる。
上記置換基としての炭素原子数１乃至６のアルコキシ基としては、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ｔｅｒｔ−ペンチルオキシ基、２−メチルブトキシ基、ｎ−ヘキシルオキシ基、４−メチルペンチルオキシ基などが挙げられる。
上記置換基としての炭素原子数１乃至６のハロアルキル基としては、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、クロロエチル基、ブロモエチル基、ヨードエチル基などが挙げられる。
上記置換基としての炭素原子数１乃至６のハロアルコキシ基としては、上記炭素原子数１乃至６のハロアルキル基として挙げた基が酸素原子を介して結合する基が挙げられる。
上記置換基としてのハロゲン原子としては、フッ素、塩素、臭素、ヨウ素が挙げられる。
【００１８】
上記含窒素芳香族基のうち、置換基を有していてもよいピリジル基及びピリミジニル基の具体例としては、それぞれ以下に示す基が挙げられる。なお下記式中、芳香環に結合する波線はそれぞれ結合手であることを示し、Ｍｅはメチル基を表す。
【化７】
2017165957.tif 000009
【化８】
2017165957.tif 000010
【００１９】
上記Ｒ１及び／又はＲ２が表すシアノフェニル基は、炭素原子数１乃至６のアルキル基、炭素原子数１乃至６のアルコキシ基、炭素原子数１乃至６のハロアルキル基、炭素原子数１乃至６のハロアルコキシ基及びハロゲン原子からなる群から選ばれる少なくとも一つの置換基で置換されていてもよい。これらの置換基の具体例は、前述の含窒素芳香族基の置換基として挙げた基をそれぞれ挙げることができる。
上記シアノフェニル基の具体例としては以下に示す基が挙げられる。なお下記式中、ベンゼン環に結合する波線はそれぞれ結合手であることを示す。
【化９】
2017165957.tif 000011
【００２０】
上記Ｒ１及び／又はＲ２が表す、アミノフェニル基は、フェニル基に結合するアミノ基の水素原子の少なくとも一つが、炭素原子数１乃至６のアルキル基又は炭素原子数１乃至６のハロアルキル基で置換されていてもよい。これらのアルキル基及びハロアルキル基の具体例は、前述の含窒素芳香族基の置換基として挙げた基を挙げることができる。
上記アミノフェニル基の具体例としては以下に示す基が挙げられる。なお下記式中、ベンゼン環に結合する波線はそれぞれ結合手であることを示す。
【化１０】
2017165957.tif 000012
【００２１】
上記一般式（１）で表される芳香族ジイミド化合物の具体例としては、置換基を有していてもよいピリジル基及びピリミジニル基を含む、ピロメリット酸ジイミド化合物、ナフタレンテトラカルボン酸ジイミド化合物、ペリレンテトラカルボン酸ジイミド化合物等を挙げることができ、例えば以下に示す化合物を挙げることができる。
【化１１】
2017165957.tif 000013
【化１２】
2017165957.tif 000014
【化１３】
2017165957.tif 000015
【化１４】
2017165957.tif 000016
【００２２】
これら芳香族ジイミド化合物の中でも、取り扱いの容易さからピリジル基で置換されたピロメリット酸ジイミド、並びにピリジル基で置換されたナフタレンテトラカルボン酸ジイミドを用いることが好ましい。
【００２３】
［三級ホウ素化合物からなるルイス酸］
本発明において、超分子の包接体を構成する複合ホストに含まれる三級ホウ素化合物は、下記一般式（２）で表される化合物である。
【化１５】
2017165957.tif 000017
（式（２）中、
Ｒ３、Ｒ４及びＲ５は、それぞれ独立して、ハロゲン原子、炭素原子数３乃至１０のアルキル基、フェニル基、フルオロフェニル基、炭素原子数１乃至６のアルコキシ基、フェノキシ基又はフルオロフェノキシ基を表す。）
【００２４】
上記Ｒ３、Ｒ４及び／又はＲ５が表すハロゲン原子としては、フッ素原子、塩素原子、臭素原子、ヨウ素原子が挙げられる。
また上記Ｒ３、Ｒ４及び／又はＲ５が表す炭素原子数３乃至１０のアルキル基としては、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｔｅｒｔ−ペンチル基、２−メチルブチル基、ｎ−ヘキシル基、４−メチルペンチル基、ｎ−ヘプチル基、ｎ−オクチル基、ｎ−ノニル基、ｎ−デカニル基などが挙げられる。
上記Ｒ３、Ｒ４及び／又はＲ５が表す炭素原子数１乃至６のアルコキシ基としては、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、イソペンチルオキシ基、ｔｅｒｔ−ペンチルオキシ基、２−メチルブトキシ基、ｎ−ヘキシルオキシ基、４−メチルペンチルオキシ基などが挙げられる。
【００２５】
上記一般式（２）で表される三級ホウ素化合物の具体例としては、例えば以下に示す化
合物を挙げることができる。
【化１６】
2017165957.tif 000018
【００２６】
これら三級ホウ素化合物の中でも、後述する複合ホストの構造内部に形成されるキャビティを確保する点から、該三級ホウ素化合物が嵩高い化合物であることが好ましく、例えばトリフルオロボラン、トリイソプロピルボラン、トリフェニルボラン、トリス（ペンタフルオロフェニル）ボラン、トリイソプロポキシボランが好ましく、中でもトリフェニルボラン及びトリス（ペンタフルオロフェニル）ボランが好適である。
【００２７】
［複合ホスト］
本発明において、超分子の包接体を構成する複合ホストは、前記芳香族ジイミド化合物（ルイス塩基）と前記三級ホウ素化合物（ルイス酸）とのＢ−Ｎ配位結合によって形成される。
該複合ホストは、溶媒中で前記芳香族ジイミド化合物（ルイス塩基）と前記三級ホウ素化合物（ルイス酸）とをモル比１：２の割合で加熱し、室温まで冷却・静置させることにより形成されるが、この時、溶媒として後述するゲスト分子でもあるベンゼンやナフタレンを用いることにより、複合ホストの形成とともに、該複合ホストの構造内部及び外部に生じるキャビティに、ベンゼンやナフタレン等のゲスト分子が包接され、前記超分子の包接体が形成されることとなる。
【００２８】
［ゲスト分子］
本発明において、超分子の包接体を構成するゲスト分子は、ベンゼン、ナフタレン、アントラセン及びピレンからなる群から選ばれる少なくとも２種の分子であり、これらは、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ
基及びアミノ基からなる群から選ばれる少なくとも一つの置換基で置換されていてもよい。そして本発明では、該少なくとも２種の分子のうち、少なくとも１種は塩素原子、臭素原子及びヨウ素原子のうち少なくとも１つの重原子を含む分子、すなわち前記重原子を含む、ベンゼン、ナフタレン、アントラセン及びピレンからなる群から選ばれることを特徴とする。なおこれらの置換基の具体例は、前述の芳香族ジイミド化合物における含窒素芳香族基の置換基として挙げた基をそれぞれ挙げることができる。
中でも前記ゲスト分子は、塩素原子、臭素原子及びヨウ素原子のうち少なくとも１つの重原子を含み、さらに、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよいベンゼン、並びに、塩素原子、臭素原子及びヨウ素原子のうち少なくとも１つの重原子を含み、さらに、炭素原子数１乃至６のアルキル基、炭素原子数１乃至６のアルコキシ基、炭素原子数１乃至６のハロアルキル基、炭素原子数１乃至６のハロアルコキシ基、ハロゲン原子、シアノ基及びアミノ基からなる群から選ばれる少なくとも一つの置換基で置換されていてもよいナフタレン、からなる群から選ばれる少なくとも２種の分子であることが好ましい。
【００２９】
上記ゲスト分子の具体例としては、ベンゼン、フルオロベンゼン、クロロベンゼン、ブロモベンゼン、ヨードベンゼン、３−クロロフルオロベンゼン、４−クロロフルオロベンゼン、３−ブロモフルオロベンゼン、４−ブロモフルオロベンゼン、３−ヨードフルオロベンゼン、４−ヨードフルオロベンゼン等のベンゼン類；トルエン、ｏ−フルオロトルエン、ｍ−フルオロトルエン、ｐ−フルオロトルエン等のトルエン類；ｏ−キシレン、ｍ−キシレン、ｐ−キシレン等のキシレン類；アニソール、ｏ−メチルアニソール、ｍ−メチルアニソール、ｐ−メチルアニソール、１，２−ジメトキシベンゼン、１，３−ジメトキシベンゼン、１，４−ジメトキシベンゼン等のアニソール類；１，３，５−トリメチルベンゼン、１，２，４−トリメチルベンゼン等のトリアルキルベンゼン類；ナフタレン、１−メチルナフタレン、２−メチルナフタレン、１−クロロナフタレン、２−クロロナフタレン、１−フルオロナフタレン、２−フルオロナフタレン、１−ブロモナフタレン、２−ブロモナフタレン、１−ヨードナフタレン、２−ヨードナフタレン等のナフタレン類などが挙げられる。
特にゲスト分子として、上記ベンゼン類及びナフタレン類を用いることが望ましく、４−クロロフルオロベンゼン、４−ブロモフルオロベンゼン及び４−ヨードフルオロベンゼンからなる群から選ばれる少なくとも２種の分子を用いることが特に好ましい。
【００３０】
［超分子の発光体］
本発明に用いる超分子の発光体は、前述したように、前記三級ホウ素化合物と芳香族ジイミド化合物とのＢ−Ｎ配位結合により形成される複合ホストと、該複合ホストの構造内部及び外部に生じるキャビティに包接されるゲスト分子とから構成される超分子の包接体である。
そして本発明において、超分子の発光体（包接体）は、前記芳香族ジイミド化合物（ルイス塩基）と前記三級ホウ素化合物（ルイス酸）とゲスト分子（２種以上の総量）のモル比が例えば１：２：３或いは１：２：２の組成で構成される包接結晶体の構造を有している。なお本発明は、この超分子の発光体、すなわち、発光色及び発光寿命を制御可能な超分子の発光体も対象とする。
【００３１】
本発明の超分子の発光体（超分子の包接体）は、前述したように、前記芳香族ジイミド化合物（ルイス塩基）と前記三級ホウ素化合物（ルイス酸）と前記ゲスト分子とを混合し、該混合物をゲスト分子の沸点付近まで或いは１００℃程度にまで加熱後、室温（２５℃）付近で冷却・静置させることにより、粉末状の結晶の形態にて得られる。ここで、加熱後の冷却方法により、得られる包接体（結晶）の大きさを適宜調整し得、例えば加熱後、
超音波水浴下で急速に冷却し、そのまま室温（約２５℃）にて数分間、例えば３〜１０分間程度静置すると、最大径１０μｍ程度の比較的小さい包接体（結晶）を形成できることを確認している。あるいは加熱後、室温まで徐冷することにより、最大径２００μｍ程度の比較的大きい包接体（結晶）を形成できることを確認している。
【００３２】
［超分子の発光体の発光色及び発光寿命を制御する方法］
上記超分子の発光体（包接体）は、波長３３０〜３８０ｎｍ付近の紫外光の照射により、室温下並びに大気下において種々の発光色及び発光寿命を有する発光を呈する。
ここで本発明においては、上述の構成を備える超分子の包接体において、少なくとも２種以上の分子から構成されるゲスト分子のうち、少なくとも１種を塩素原子、臭素原子及びヨウ素原子のうち少なくとも１つの重原子を含む分子（以下、重原子を含むゲスト分子ともいう）を必須として選択し、複合ホストに包接させること、このとき、該重原子を含むゲスト分子の種類、配合割合、又はその双方を適宜選択することにより、超分子の発光体の発光色を調整するとともに、その発光寿命（発光時間）をミリ秒のオーダーからマイクロ秒のオーダー、さらにはナノ秒のオーダーにまで制御することを実現してなる。
【００３３】
２種以上のゲスト分子の組み合わせを選択するにあたっては、例えば、イオン化ポテンシャルが比較的近い値を呈する（例えば値の差が０．２ｅＶ以内など）点を考慮して、それらを組み合わせることができる。
また、２種以上のゲスト分子が、いずれも少なくとも１つの重原子を含むことが好ましく、各分子が全て同一種類の重原子を含んでいても、各分子がそれぞれ異なる種類の重原子を含んでいてもよいが、各分子がそれぞれ異なる種類の重原子を含んでいることがより好ましい。例えば、重原子の種類以外の化学構造が同一である２種の分子を選択することができる。
例えば本発明において、重原子の種類以外の化学構造が同一である２種の分子からゲスト分子が構成される場合、Ａの重原子を含む分子：Ａよりも重い（原子番号の遅い）重原子を含む分子＝９９：１〜７０：１の混合比（モル比）で変化させることにより、発光色及び発光寿命を制御することが可能である。具体的には、例えば後述する実施例において、ゲスト分子として４−ブロモフルオロベンゼン及び４−ヨードフルオロベンゼンを採用した包接体では、これらの配合割合を変化させる、すなわち４−ブロモフルオロベンゼン：４−ヨードフルオロベンゼン＝（１００：０〜）９５：５〜８２：１８（〜０：１００）のモル比で変化させて複合ホストに包接させることにより、配合割合によって発光色が変化する［（緑色）〜中間色〜（黄色）］とともに、発光寿命がミリ秒のオーダーからマイクロ秒のオーダーにまで変化したことが確認された。
すなわち本例では、ゲスト分子として４−ブロモフルオロベンゼンと４−ヨードフルオロベンゼンを選択し、これらの配合割合を変化させることで、発光色を変化させるとともに、特に驚くべきことに発光寿命を変化させることを実現し、すなわち本発明が完成したものである。
【００３４】
さらに本発明の包接体の検討を進めると、後述する実施例において述べるように、ゲスト分子として４−クロロフルオロベンゼン及び４−ブロモフルオロベンゼンを採用した包接体では、４−クロロフルオロベンゼン：４−ブロモフルオロベンゼン＝（１００：０〜）９７：３〜４５：５５（〜０：１００）のモル比で変化させて複合ホストに包接させることにより、発光割合によって発光色が変化する［（青色）〜中間色（白色）〜（緑色）］ものの、発光寿命はミリ秒のオーダーでの推移となったことが確認された。
また、ゲスト分子として４−クロロフルオロベンゼンと４−ヨードフルオロベンゼンを採用した包接体では、４−クロロフルオロベンゼン：４−ヨードフルオロベンゼン＝（１００：０〜）９５：５〜８１：１９（〜０：１００）のモル比で変化させて複合ホスト包接させることにより、発光割合によって発光色が変化する［（青色）〜中間色（白色）〜（黄色）］とともに、発光寿命はミリ秒のオーダーからマイクロ秒のオーダーにまで変化
したことが確認された。
【００３５】
本発明において、超分子の発光体（包接体）の発光のメカニズムは詳細には解明されておらず、その一要因として、本発明者らは、ルイス塩基（芳香族ジイミド化合物）とルイス酸（三級ホウ素化合物）のＢ−Ｎ配位結合により包接体内部で強い分子間相互作用が生じている点、そして電子受容体となるルイス塩基（π共役分子）と嵩高いルイス酸に形成される複合ホスト内部及び外部のキャビティに電子供与体となる複数種のゲスト分子（π共役分子）が密に包接されている点、の２点が共存することにより、包接体内部及び外部で複合ホストとゲスト分子による励起錯体発光（エキサイプレックス発光）が安定的かつ効率的に誘引されやすい状況を形成したものと推察している。そして、ゲスト分子として重原子（塩素原子、臭素原子、ヨウ素原子）を含む分子を取り入れることにより項間交差が促進され、これら重原子を含むゲスト分子を種々変動させることで、ナノ秒オーダーの発光（蛍光）からマイクロ秒〜ミリ秒オーダーの発光（リン光）への制御を可能にしたものである。
【００３６】
以上、本発明は、室温下並びに大気下において自在に発光色及び発光寿命を制御できる発光材料として、各種の照明素子や表示素子、さらには各種インク、例えば光反応性偽造防止インクなどへの応用が期待できる。
【実施例】
【００３７】
以下、実施例を挙げて、本発明をより具体的に説明するが、本発明は下記の実施例に限定されるものではない。
なお、実施例において、試料の調製及び物性の分析に用いた装置及び条件は、以下の通りである。
【００３８】
（１）単結晶Ｘ線構造解析
装置：ＣＣＤ搭載単結晶自動Ｘ線構造解析装置  ＳＭＡＲＴ ＡＰＥＸ［Ｂｒｕｋｅｒ
ＡＸＳ社製］
（２）１Ｈ  ＮＭＲスペクトル
装置：ＡＶＡＮＣＥ（登録商標）５００［Ｂｒｕｋｅｒ社製］
溶媒：重アセトン
基準：テトラメチルシラン（δ０．００ｐｐｍ）
（３）蛍光スペクトル
装置：分光蛍光光度計Ｆ−７０００［（株）日立ハイテクサイエンス製］
（４）発光寿命測定
装置：小型蛍光寿命測定装置  Ｑｕａｎｔａｕｒｕｓ−Ｔａｕ  Ｃ１１３６７−０２［浜松ホトニクス（株）製］
（５）絶対発光量子収率測定、色度座標（ＣＩＥ  １９３１）測定
装置：絶対ＰＬ量子収率測定装置  Ｃ９９２０−０２Ｇ［浜松ホトニクス（株）製］
【００３９】
［製造例１：化合物１の合成］
【化１７】
2017165957.tif 000019
還流管付き２００ｍＬ丸底フラスコにピロメリット酸二無水物（５．０ｇ，２３ｍｍｏ
ｌ，１モル当量）、３−アミノピリジン（４．５ｇ，４８ｍｍｏｌ，２．１モル当量）、Ｎ，Ｎ−ジメチルホルムアミド（ＤＭＦ）（９０ｍＬ）を加え、１５０℃で６時間加熱還流を行った。室温（約２５℃）まで冷却後、生じた沈殿をろ別し、ＤＭＦにより再結晶することで淡黄色の結晶を得た。バキュームオーブン（１５０℃）で真空下１２時間乾燥させることで、淡黄色の結晶（ピロメリット酸ジイミド：化合物１）を得た。（回収量：６．０ｇ、７．１６ｍｍｏｌ、収率：７７％）。元素分析により化合物１の同定を行った。元素分析：計算値  Ｃ＝６４．８７，Ｈ＝２．７２，Ｎ＝１５．１３
実測値  Ｃ＝６４．９１，Ｈ＝２．６７，Ｎ＝１５．１８
【００４０】
［例１乃至例４：超分子の包接体の調製］
【化１８】
2017165957.tif 000020
化合物１（１００ｍｇ，０．２７ｍｍｏｌ，１モル当量）、トリス（ペンタフルオロフェニル）ボラン（ＴＰＦＢ）（２９０ｍｇ，０．５７ｍｍｍｏｌ，２．１モル当量）、４−ブロモフルオロベンゼン（１５ｇ）を三角フラスコに加え、ホットプレートにて溶液が煮沸するまで（すなわちゲスト分子である４−ブロモフルオロベンゼンの沸点付近まで）加熱後、室温（約２５℃）にて静置した。生じた沈殿をろ別することで、結晶として例１の超分子の包接体を得た（回収量：約４００ｍｇ）。
以下、例２乃至例４の超分子の包接体について、表１に示す添加量にてゲスト分子を変化させ、すなわち４−ブロモフルオロベンゼン単独使用（例１）から、４−ブロモフルオロベンゼンと４−ヨードフルオロベンゼンの併用（例２及び例３）、そして４−ヨードフルオロベンゼン単独使用（例４）に変更した以外は、同様の条件にて調製した。
【００４１】
【表１】
2017165957.tif 000021
【００４２】
〈単結晶Ｘ線回折測定結果〉
得られた例１及び例４の超分子の包接体の結晶に関して、単結晶Ｘ線回折測定を行った。構造解析の結果を図１及び表２（例１）、並びに図２及び表３（例４）にそれぞれ示す。なお図１（例１）及び図２（例４）に示す結晶構造は、５０％の存在確率での変位楕円を示し、図１（ａ）及び図２（ａ）では水素原子が省略されている。図１（ｂ）及び図２（ｂ）は、ａ軸から見た結晶構造を示し、結晶中に１次元のカラムが形成されていることを示している。また表２及び表３は結晶構造データを示す。
【００４３】
図１に示す単結晶Ｘ線構造解析結果より、例１の結晶において、化合物１のピリジル基とＴＰＦＢがホウ素−窒素結合（Ｂ−Ｎ結合）を介して超分子複合体（化合物１・ＴＰＦ
Ｂ）を形成し、その空隙を埋めるようにゲスト分子である４−ブロモフルオロベンゼンが包接された集積構造を形成してなることが示唆された。具体的には、超分子複合体（化合物１・ＴＰＦＢ）が形成する１次元のカラム内に４−ブロモフルオロベンゼンが２分子、カラム外に４−ブロモフルオロベンゼンが１分子包接され、化合物１：ＴＰＦＢ：４−ブロモフルオロベンゼン＝１：２：３の組成比にて包接体を形成していること明らかとなった。
また図２に示す結果より、例４の結晶においても、例１と同様の結晶構造を有し、化合物１：ＴＰＦＢ：４−ヨードフルオロベンゼン＝１：２：３の組成比にて包接体を形成していること確認された。なお、表２及び表３の結晶構造データに示すように、両結晶の格子定数も非常に類似したものであった。上記の組成比は、下記の１Ｈ  ＮＭＲスペクトル測定の結果とよく一致した。
【００４４】
【表２】
2017165957.tif 000022
【００４５】
【表３】
2017165957.tif 000023
【００４６】
〈１Ｈ  ＮＭＲスペクトル測定結果〉
得られた例１〜例４の超分子の包接体の結晶を、それぞれ重アセトン中に溶解し、１Ｈ
ＮＭＲ測定を行った。結果を図３に示す。
図３中、黒枠で囲ったピークは４−ヨードフルオロベンゼンに、点線枠にて囲ったピークは４−ブロモフルオロベンゼンに、それぞれ帰属される。
図３に示す１Ｈ  ＮＭＲの測定結果より、２種のゲスト分子（４−ブロモフルオロベンゼン及び４−ヨードフルオロベンゼン）を含む例２及び例３では、化合物１：ＴＰＦＢ：４−ブロモフルオロベンゼン：４−ヨードフルオロベンゼン＝１：２：２．８４：０．１６（例２）、或いは１：２：２．４６：０．５４（例３）の組成比にて、包接体（結晶）を形成していること明らかとなった［４−ブロモフルオロベンゼン：４−ヨードフルオロベンゼン＝９５：５（例２）、４−ブロモフルオロベンゼン：４−ヨードフルオロベンゼン＝８２：１８（例３）、以上モル比］。
【００４７】
〈超分子の包接体の発光挙動〉
得られた例１〜例４の超分子の包接体（包接結晶）に関して、紫外光照射下における発光挙動を確認した。各包接体の発光スペクトル（励起波長：３４０ｎｍ、４２Ｌカットフィルタ使用）を図４に示す。
【００４８】
図４に示すように、４−ブロモフルオロベンゼンを含む例１の包接体は５０７ｎｍに極
大を有する緑色発光、４−ヨードフルオロベンゼンを含む例４の包接体は５４０ｎｍに極大を有する黄色発光を示した。一方、ゲスト分子を４−ブロモフルオロベンゼンと４−ヨードフルオロベンゼンの２種とした例２及び例３は、それぞれ５２９ｎｍ（例２）、５３３ｎｍ（例３）に極大を有する中間色の発光色を示した。先に表２及び表３に示すように例１及び例４の単結晶構造の格子定数が類似していることから、例２及び例３では、４−ブロモフルオロベンゼンと４−ヨードフルオロベンゼンが均一に分散した混晶を生成し、発光していることが示唆される結果となった。
【００４９】
〈超分子の包接体の発光寿命及び絶対発光量子収率〉
得られた例１〜例４の超分子の包接体（包接結晶）に関して、紫外光（３４０ｎｍ）照射下における発光寿命測定、絶対発光量子収率測定、及び色度座標（ＣＩＥ  １９３１）測定を行った。得られた結果を図５（発光寿命）及び表４に示す。
【００５０】
【表４】
2017165957.tif 000024
【００５１】
例１〜例４のいずれの超分子の包接体試料においても、２成分フィッティングによる発光寿命解析が可能であり（図５参照）、ゲスト分子における４−ヨードフルオロベンゼンの割合が増加するに従い、平均発光寿命（τａｖ）の値がミリ秒オーダーからマイクロ秒オーダーへと短くなることが確認された。
詳細には、例１（ゲスト分子：４−ブロモフルオロベンゼンのみ）では平均寿命が３．５ミリ秒のリン光発光が観測されたのに対し、例４（ゲスト分子：４−ヨードフルオロベンゼンのみ）では平均寿命が５０マイクロ秒のリン光発光を示した。また２種のゲスト分子：４−ブロモフルオロベンゼンと４−ヨードフルオロベンゼンを用い、これらの混合比を変えた例２（９５：５）及び例３（８２：１８）では、平均寿命が９７０マイクロ秒と２７０マイクロ秒と変化した（図５、表４）。
こうしたゲスト分子の違いによる平均発光寿命の差並びに変化は、包接体に含まれる臭素（Ｂｒ）とヨウ素（Ｉ）の原子の違いに起因するものであり、より原子数の大きなヨウ素（Ｉ）を含む４−ヨードフルオロベンゼンでは項間交差（一重項⇔三重項）速度が大きくなり、より短い寿命を示し、またその組成を変化させることにより、平均寿命が変化したものと考えられる。
【００５２】
また表４に示すように、例１〜例４の何れの超分子の包接体試料においても、室温、大気下において７０％を超える高い絶対発光量子収率を示した。この値は、室温・大気下の条件下における純有機化合物からのリン光発光材料としては、非常に高い値である。
以上のように、異なる包接分子を含む混晶を形成することにより、発光色と発光寿命をチューニング（制御）し、かつ高い発光量子収率を示す材料の創製に成功した。
【００５３】
［例５乃至例９：超分子の包接体の調製２］
ゲスト分子として、４−クロロフルオロベンゼン及び４−ブロモフルオロベンゼンを用い、表５に記載の配合とした以外は、例１と同様の条件にて、例５乃至例９の超分子の包接体を調製した。
【００５４】
【表５】
2017165957.tif 000025
【００５５】
［例１０乃至例１２：超分子の包接体の調製３］
ゲスト分子として、４−クロロフルオロベンゼン及び４−ヨードフルオロベンゼンを用い、表６に記載の配合とした以外は、例１と同様の条件にて、例１０乃至例１２の超分子の包接体を調製した。
【００５６】
【表６】
2017165957.tif 000026
【００５７】
〈単結晶Ｘ線回折測定結果〉
得られた例５の超分子の包接体の結晶に関して、単結晶Ｘ線回折測定を行った。構造解析の結果を、図６及び表７にそれぞれ示す。なお図６（例５）に示す結晶構造は、５０％の存在確率での変位楕円を示し、図６（ａ）では水素原子が省略されている。図６（ｂ）は、ａ軸から見た結晶構造を示し、結晶中に１次元のカラムが形成されていることを示している。また表７は結晶構造データを示す。
図６及び表７に示すように、４−クロロフルオロベンゼンをゲスト分子とする例５の結晶も、例１（ゲスト分子：４−ブロモフルオロベンゼン）、及び例４（ゲスト分子：４−ヨードフルオロベンゼン）とほぼ同様の結晶構造を有していることが明らかとなった。
【００５８】
【表７】
2017165957.tif 000027
【００５９】
〈超分子の包接体の発光寿命及び絶対発光量子収率〉
得られた例５〜例１２の超分子の包接体（包接結晶）に関して、紫外光（３４０ｎｍ）照射下における発光寿命測定、絶対発光量子収率測定、及び色度座標（ＣＩＥ  １９３１）測定を行った。さらに表１に記載の例１、例４と同じ配合で、例１と同様の条件にて調製した超分子の包接体を、それぞれ例１３、例１４としてこれらに関しても上記測定を行った。得られた結果を表８及び表９に示す。
また、例５〜例１２の超分子の包接体（包接結晶）に関して、２種のゲスト分子の組成比（４−クロロフルオロベンゼン／４−ブロモフルオロベンゼン（４ＣｌＦ／４ＢｒＦ）、又は４−クロロフルオロベンゼン／４−ヨードフルオロベンゼン（４ＣｌＦ／４ＩＦ）、何れもモル比）を、１Ｈ  ＮＭＲスペクトルより決定した。結果を表８及び表９に併せて示す。
【００６０】
【表８】
2017165957.tif 000028
【００６１】
表８に示すように、４−クロロフルオロベンゼンと４−ブロモフルオロベンゼンのゲスト分子の組合せを用いると、４−ブロモフルオロベンゼンの導入量の増加に従い、絶対発光量子収率が８％から７１％に単調増加した。一方で発光寿命に関しては、４〜１０ミリ秒で変化し、大きな変化は示さなかった。
【００６２】
【表９】
2017165957.tif 000029
【００６３】
表９に示すように、４−クロロフルオロベンゼンと４−ヨードフルオロベンゼンのゲスト分子の組合せを用いると、４−ヨードフルオロベンゼンの導入量の増加に従い、絶対発光量子収率が８％から７０％に不連続的に変化し、また発光寿命は７ミリ秒から５１マイクロ秒まで大きく変化した。
【００６４】
以上のように、本材料は異なる包接分子（ゲスト分子）を含む混晶形成を通じて、発光色、発光寿命、絶対発光量子収率を様々に変化可能な材料であることが確認された。
【図１】
2017165957.tif 000034
【図２】
2017165957.tif 000035
【図３】
2017165957.tif 000036
【図４】
2017165957.tif 000037
【図５】
2017165957.tif 000038
【図６】
2017165957.tif 000039